(57)【特許請求の範囲】
【請求項１】
縦糸用金属線を縦糸とし、横糸用金属線を横糸とするシート状の金属織物であって、
前記縦糸用金属線および前記横糸用金属線の平均の線径が、それぞれ０．０３ｍｍ以上かつ０．０９ｍｍ以下であり、
辺長が１００ミリメートル以上２００ミリメートル以下の正方形状をなしていることを特徴とする金属織物。
【請求項２】
縦糸用金属線を縦糸とし、横糸用金属線を横糸とするシート状の金属織物であって、
前記縦糸用金属線および前記横糸用金属線の平均の線径が、それぞれ０．０３ｍｍ以上かつ０．０９ｍｍ以下であり、
打抜部を有し、前記打抜部を破断させまたは取り外して周囲の前記金属織物から分離可能に構成されていることを特徴とする金属織物。
【請求項３】
前記打抜部の外形線が、前記縦糸用金属線および前記横糸用金属線が切断された破断部と、前記縦糸用金属線または前記横糸用金属線の少なくとも一方が連続している接続部と、を有する請求項２に記載の金属織物。
【請求項４】
前記破断部に位置する前記縦糸用金属線または前記横糸用金属線の先端が塊状に形成されている請求項３に記載の金属織物。
【請求項５】
縦糸用金属線を縦糸とし、横糸用金属線を横糸とするシート状の金属織物であって、
前記縦糸用金属線および前記横糸用金属線の平均の線径が、それぞれ０．０３ｍｍ以上かつ０．０９ｍｍ以下であり、
刺繍が施されていることを特徴とする金属織物。
【請求項６】
前記刺繍が、前記縦糸用金属線および前記横糸用金属線よりも、線径が大きくかつヤング率が低い刺繍糸で構成されている請求項５に記載の金属織物。
【請求項７】
１個または複数個の前記刺繍が、前記金属織物のうち周縁部を除く内側領域に施されている請求項５または６に記載の金属織物。
【請求項８】
少なくとも一部本数の前記縦糸用金属線または前記横糸用金属線の先端が塊状に形成されている請求項１から７のいずれか一項に記載の金属織物。
【請求項９】
前記塊状の前記先端の直径が、前記縦糸用金属線または前記横糸用金属線の平均の線径よりも大きく、かつ該線径の４倍以下である請求項８に記載の金属織物。
【請求項１０】
前記縦糸用金属線および前記横糸用金属線を構成する金属材料が銅、丹銅、黄銅またはアルミニウム合金であり、メッシュ数が１２０メッシュ以上１６０メッシュ以下である請求項１から９のいずれか一項に記載の金属織物。
【請求項１１】
前記縦糸用金属線および前記横糸用金属線を構成する金属材料が燐青銅、ステンレス鋼またはチタンであり、メッシュ数が１６０メッシュ以上２５０メッシュ以下である請求項１から１０のいずれか一項に記載の金属織物。
【請求項１２】
金属織物を複数枚備えるシートセットであって、
前記金属織物は、縦糸用金属線を縦糸とし、横糸用金属線を横糸とするシート状をなし、前記縦糸用金属線および前記横糸用金属線の平均の線径が、それぞれ０．０３ｍｍ以上かつ０．０９ｍｍ以下であり、
前記縦糸用金属線および前記横糸用金属線が銅合金で形成されて金色を呈する第一のシート状の前記金属織物と、前記縦糸用金属線および前記横糸用金属線がアルミニウム合金またはステンレス鋼で形成されて銀色を呈する第二のシート状の前記金属織物と、が一体に包装されていることを特徴とするシートセット。
【請求項１３】
請求項１から１１のいずれか一項に記載の金属織物が折り曲げ加工された装飾品。
【請求項１４】
請求項１から１１のいずれか一項に記載の金属織物が折り曲げ加工された文房具。
【請求項１５】
請求項１から１１のいずれか一項に記載の金属織物が折り曲げ加工された容器。
【請求項１６】
コーナー部を有する箱型の容器の製造方法であって、請求項５から７のいずれか一項に記載の金属織物を、前記刺繍を通過する複数本の折り曲げ線でそれぞれ折り曲げることにより前記刺繍を前記コーナー部に配置することを特徴とする容器の製造方法。
【発明の詳細な説明】
【技術分野】
【０００１】
本発明は、金属織物、複数枚の金属織物を備えるシートセット、金属織物が折り曲げ加工された装飾品、文房具および容器、ならびに容器の製造方法に関する。
【背景技術】
【０００２】
折り紙は我が国に古来より伝わる伝統的な遊具である。折り紙は、その名が示すとおり紙で作られ、指で折り曲げる力によって折り目が形成されて目的の形状が折り上げられる。しかしながら、紙は水や光、菌類等との接触により劣化しやすいため、折り上げられた造形物の形状を長期間に亘って保持して観賞に堪えることは難しい。また同様の理由により、折り上げられた折り紙を装飾品（アクセサリー）として身体や持ち物に装着するなどして用いることは困難であった。
【０００３】
下記の特許文献１には、塑性保持用金属芯材および繊維強化樹脂（ＦＲＰ）層を内部に有し、ＦＲＰ層の外面に紙を積層したシート体から成る折り紙が開示されている。塑性保持用金属芯材としては金網や薄いパンチングメタルが用いられる。内部に塑性保持用金属芯材を有することで、折り紙が強度的に優れるとともに、造形後の形状を保持することができるとされている。
【先行技術文献】
【特許文献】
【０００４】
【特許文献１】特開２００２−１５４１９０号公報
【発明の概要】
【発明が解決しようとする課題】
【０００５】
特許文献１の折り紙は、表面の紙の層をＦＲＰ層や金属芯材で補強したものであるため、折り上げられた形状の保持性は向上するとしても、紙の層の劣化しやすさは従来の紙製の折り紙と相違ない。このため、折り上げられた造形物を長期間に亘って観賞することはできない。
【０００６】
本発明は上述のような課題に鑑みてなされたものであり、従来の折り紙のように指で折り曲げて造形物を折り上げることが可能であるとともに、当該造形物を長期間に亘って観賞することが可能なシート体を提供するものである。
【課題を解決するための手段】
【０００７】
本発明は、縦糸用金属線を縦糸とし、横糸用金属線を横糸とするシート状の金属織物であって、上記縦糸用金属線および上記横糸用金属線の平均の線径が、それぞれ０．０３ｍｍ以上かつ０．０９ｍｍ以下であり、辺長が１００ミリメートル以上２００ミリメートル以下の正方形状をなしていることを特徴とする金属織物に関する。
【０００８】
また本発明は、上記の金属織物を複数枚備えるシートセットであって、上記縦糸用金属線および上記横糸用金属線が銅合金で形成されて金色を呈する第一のシート状の上記金属織物と、上記縦糸用金属線および上記横糸用金属線がアルミニウム合金またはステンレス鋼で形成されて銀色を呈する第二のシート状の上記金属織物と、が一体に包装されていることを特徴とするシートセットに関する。
【０００９】
また本発明は、上記の金属織物が折り曲げ加工された装飾品、文房具および容器ならびに容器の製造方法に関する。
【発明の効果】
【００１０】
本発明の金属織物によれば、所定の線径の金属線を縦糸および横糸に用いることにより、金属線の剛性と鋭利性が低減され、折り紙のごとく指で安全に折り曲げて造形物を折り上げることが可能である。そして本発明の金属織物は金属線により構成されていることで従来の紙製の折り紙に比べて極めて高い形態安定性と耐候性を有し、折り上げられた造形物を長期間に亘って観賞することが可能である。また本発明の装飾品は、上記の金属織物を折り曲げ加工して形成されているため、同様に形態安定性と耐候性に優れ、身体や持ち物に装着するなどしてアクセサリーとして好適に用いることが可能である。
【図面の簡単な説明】
【００１１】
【図１】本発明の第一実施形態にかかる金属織物を示す平面図である。
【図２】図１に示す金属織物における端部の拡大図である。
【図３】本発明の第二実施形態にかかる金属織物を示す平面図である。
【図４】図３に示す部分領域ＩＶの拡大図である。
【図５】本発明の第三実施形態にかかる長尺の金属織物を示す平面図である。
【図６】第三実施形態の長尺の金属織物を破断線で裁断して得られた矩形の金属織物の平面図である。
【発明を実施するための形態】
【００１２】
以下、本発明の実施形態を図面に基づいて説明する。尚、各図面において、対応する構成要素には共通の符号を付し、重複する説明は適宜省略する。
【００１３】
図１は本発明の第一実施形態にかかる金属織物１０を示す平面図である。図２は、図１に示す金属織物１０における端部９０の拡大図である。
【００１４】
はじめに、本実施形態の概要について説明する。金属織物１０はシート状をなし、縦糸用金属線３０を縦糸とし、横糸用金属線２０を横糸とする金属製の織物である。縦糸用金属線３０および横糸用金属線２０の平均の線径は、それぞれ０．０３ｍｍ以上かつ０．０９ｍｍ以下である。
【００１５】
本実施形態の金属織物１０は縦糸用金属線３０と横糸用金属線２０をメッシュ状に織った布である。金属織物１０は折り紙として用いることが可能な金網である。図１に示すようにｘｙ軸方向を便宜上設定し、ｘ方向を横糸方向、ｙ方向を縦糸方向と呼称する。横糸方向に延在する金属線を横糸用金属線２０と呼称し、縦糸方向に延在する金属線を縦糸用金属線３０と呼称する。なお、金属織物１０がシート状をなすとは、金属織物１０が薄地であることを意味し、金属織物１０が完全な平面であることを要するものではない。
【００１６】
金属織物１０は図１に示す平面視において正方形状をなしている。金属織物１０の平面寸法は特に限定されないが、平面寸法に関しては辺長を１００ミリメートル以上２００ミリメートル以下とすることができる。これにより、一般的な折り紙と同様の取り扱い性が得られる。金属織物１０を折り紙として用いる場合、主として子供向けのホビー用途としてもよく、または主として大人向けの折り紙造形品の作成用途としてもよい。
【００１７】
縦糸用金属線３０を構成する金属材料としては、銅、アルミニウム、ニッケル、チタン、金、銀、白金、鉄、亜鉛、スズもしくは鉛、またはこれらの合金を用いることができる。より具体的には、縦糸用金属線３０を構成する金属材料は、銅（純銅）、銅合金、アルミニウム合金、ステンレス鋼およびチタンからなる群より選ばれるいずれかであることが好ましく、横糸用金属線２０を構成する金属材料も上記の群より選ばれるいずれかであることが好ましい。銅合金としては、真鍮（黄銅）、丹銅、燐青銅、白銅、赤銅などを用いることができる。丹銅や黄銅は金色を呈し、ＳＵＳは銀色を呈するため、これらの金属材料を用いることで特に美観に優れる金属織物１０を得ることができる。
金属織物１０は、縦糸用金属線３０および横糸用金属線２０の素地が露出したものでもよく、または金属織物１０の全面または一部に印刷を施したものでもよい。印刷には各種の手段を用いることができ、例えばインクジェットプリンターを用いてカラー印刷をしてもよい。
【００１８】
金属織物１０は、多数本の縦糸用金属線３０および横糸用金属線２０を備えている。縦糸用金属線３０と横糸用金属線２０の本数は互いに同数でもよく、異なる本数でもよい。多数本の縦糸用金属線３０は、同種の金属材料で形成された金属線のみの群であってもよく、または異なる金属材料で形成された複数種類の金属線を組み合わせた群であってもよい。横糸用金属線２０に関しても同様である。
【００１９】
縦糸用金属線３０および横糸用金属線２０は、互いに同種金属で形成されていてもよく、または異種金属で形成されていてもよい。縦糸用金属線３０と横糸用金属線２０とが異種金属であるとは、縦糸用金属線３０に含まれる金属の主成分と、横糸用金属線２０に含まれる金属の主成分とが、異種であることをいう。
【００２０】
縦糸用金属線３０または横糸用金属線２０を構成する金属材料のヤング率は、６０ＧＰａ以上２２０ＧＰａ以下、好ましくは１００ＧＰａ以上２２０ＧＰａ以下とすることができる。
【００２１】
縦糸用金属線３０または横糸用金属線２０は、金属材料を素地のまま用いてもよく、または表面にコーティングを施してもよい。コーティングは無色透明、白または黒などの無彩色、または有彩色のいずれとしてもよい。有彩色とする場合は、赤色、黄色、青色、緑色など特に限定されない。
【００２２】
縦糸用金属線３０と横糸用金属線２０の線径は共通としてもよく、または一方が他方よりも太径であってもよい。上述したように縦糸用金属線３０および横糸用金属線２０の平均の線径は０．０３ｍｍ以上０．０９ｍｍ以下が好ましく、０．０３ｍｍ以上０．０６ｍｍ以下が更に好ましい。縦糸用金属線３０や横糸用金属線２０として選択する金属材料により特に好ましい線径は僅かに異なるものの、上記に例示した金属材料を選択する限りにおいて、縦糸用金属線３０および横糸用金属線２０の平均の線径は上記数値範囲とすることが好ましい。縦糸用金属線３０および横糸用金属線２０の平均の線径を０．０３ｍｍ以上とすることで金属織物１０に所望のコシの強さを得ることができるため、金属織物１０を折り上げた際に明瞭な折り目を形成することができる。本発明者の検討によれば、縦糸用金属線３０および横糸用金属線２０に上記の種々の金属材料を用いた場合、平均の線径を０．１ｍｍ以上とすると折り目の弾性復元力が過剰となって明瞭な折り目を形成することが困難となり、平均の線径を０．１ｍｍ未満、特に０．０９ｍｍ以下とすることで金属織物１０を折り曲げたときの特性が顕著に変わり紙製の折り紙のごとく明瞭な折り目を形成できることが明らかとなった。また、縦糸用金属線３０や横糸用金属線２０の平均の線径を０．０９ｍｍ以下とすることで、紙製の折り紙に比して過大な力を掛けずとも金属織物１０を折り紙のごとく折り曲げることができる。なお、縦糸用金属線３０や横糸用金属線２０の平均の線径とは、後述する両端の塊状部４０を除く中間部分の線径を複数点において測定した平均値として求めることができる。
【００２３】
縦糸用金属線３０または横糸用金属線２０の少なくとも一方の表面は、有彩色を呈していてもよい。有彩色とは、白色や黒色などの無彩色と金色や銀色などの金属色を除く色である。有彩色とする場合は、上記のようにコーティングを施したカラー線を用いてもよい。このほか、縦糸用金属線３０または横糸用金属線２０を構成する金属材料としてチタンを用いるとともに、チタンを光触媒加工したカラーチタン線を用いてもよい。
【００２４】
金属織物１０のメッシュ数は、１００メッシュ以上２５０メッシュ以下が好ましい。メッシュ数が過少であると、金属線を指で付勢しても容易に復元してしまうため折り癖をつけることが難しく、このため折り紙のように指で折り曲げたときに金属織物１０に明瞭な折り目を形成することが困難となる。またメッシュ数が過大であると金属線の線径を細くする必要があり上記の好ましい平均の線径を実現することが困難となる。メッシュ数とは、１インチ（２５．４ｍｍ）の長さに含まれる網目の数を意味する。また網目とは、縦糸用金属線３０および横糸用金属線２０によって囲まれた開口である。金属織物１０における縦糸方向と横糸方向とのメッシュ数は、互いに等しくてもよくまたは相違してもよい。
【００２５】
金属織物１０の好ましいメッシュ数は、縦糸用金属線３０や横糸用金属線２０の金属材料の展延性との関係で決定される。より具体的には、縦糸用金属線３０および横糸用金属線２０を構成する金属材料が銅、丹銅、黄銅またはアルミニウム合金である場合、メッシュ数は１２０メッシュ以上１６０メッシュ以下が好ましい。また、縦糸用金属線３０および横糸用金属線２０を構成する金属材料が燐青銅、ステンレス鋼またはチタンである場合、メッシュ数は１６０メッシュ以上２５０メッシュ以下が好ましい。
本発明者が鋭意検討したところ、上記の金属材料およびメッシュ数の組み合わせを選択することで、折り目の形成不良や折り目の戻りの発生を抑制し、紙製の折り紙の如く、指の押圧によって金属織物１０に明瞭な折り目を形成できることが明らかとなった。
【００２６】
本実施形態の金属織物１０は１枚ずつ個別に提供されてもよいが、複数枚の金属織物１０をセットにして提供してもよい。すなわち本発明によれば、金属織物１０を複数枚備えるシートセット（図示せず）が実現される。このシートセットは第一のシート状の金属織物と、第二のシート状の金属織物と、が一体に包装されたものである。そして第一のシート状の金属織物は、縦糸用金属線３０および横糸用金属線２０が銅合金で形成されて金色を呈し、第二のシート状の金属織物は、縦糸用金属線３０および横糸用金属線２０がアルミニウム合金またはステンレス鋼で形成されて銀色を呈する。シートセットには、このほか赤色や青色など有彩色を呈する金属織物を含めて包装してもよい。このように多色のシートを含めて提供することで、ユーザーは目的と趣向に合う色の金属織物を選択して折り紙として用いることができる。
【００２７】
金属織物１０の織り方は限定されず、平織、綾織、畳織または綾畳織など、縦糸および横糸を用いる種々の織り方によって織られた織物とすることができる。
このうち本実施形態の金属織物１０は、縦糸用金属線３０と横糸用金属線２０とが平織されていることが好ましい。これは、図２に示すように、平織とすることで縦糸用金属線３０と横糸用金属線２０との交点が直交格子上に整列するため、金属織物１０を折り紙として指で折り上げる際に、直線的な折り目を容易に付けることができるためである。
【００２８】
少なくとも一部本数の縦糸用金属線３０または横糸用金属線２０の先端は塊状に形成されている。塊状部４０が形成されている。より詳細には、図２に示すように、本実施形態の金属織物１０は、縦糸用金属線３０および横糸用金属線２０の全本数の両端に塊状部４０が形成されている。このように縦糸用金属線３０や横糸用金属線２０の先端を塊状に形成することで、金属織物１０を折り紙のごとく指で折り曲げて使用する際に、縦糸用金属線３０や横糸用金属線２０の先端が指に引っ掛かることが防止できる。また、例えば縦糸用金属線３０に塊状部４０が存在することで横糸用金属線２０が縦糸用金属線３０から脱離することが塊状部４０によって規制される。このため、金属織物１０の辺縁に沿って解れ防止のためのコーティング処理などを施さずとも縦糸用金属線３０や横糸用金属線２０が金属織物１０からばらばらに離脱することが防止される。
【００２９】
塊状部４０の直径は、縦糸用金属線３０および横糸用金属線２０の直径以上である。塊状部４０の直径の上限は、隣接する他の縦糸用金属線３０や横糸用金属線２０における塊状部４０と干渉しないよう、縦糸用金属線３０および横糸用金属線２０の線間隔以下である。ここで、線間隔とは、隣接する縦糸用金属線３０（または横糸用金属線２０）同士の軸心間隔である。特に、本実施形態の金属織物１０において、塊状の先端の直径は、縦糸用金属線３０または横糸用金属線２０の平均の線径よりも大きく、かつ該線径の４倍以下である。これにより、縦糸用金属線３０や横糸用金属線２０の先端が指に引っ掛かることを防止する上記の効果が十分に発揮され、かつ金属織物１０の全体の厚みが過大となることが防止される。
【００３０】
本実施形態の金属織物１０を製造するにあたっては、縦糸用金属線３０および横糸用金属線２０を織機で平織して原反を製造したうえで、レーザーカッターにて正方形状に切り出すとよい。レーザーを照射して縦糸用金属線３０および横糸用金属線２０に熱エネルギーを与えることで、縦糸用金属線３０および横糸用金属線２０は溶断され、これにより縦糸用金属線３０および横糸用金属線２０の先端に塊状部４０が形成される。このほか、平織された原反を自動裁断機の金属刃で正方形に裁断した後に、裁断された端縁に沿って加熱またはレーザー照射して塊状部４０を形成してもよい。
【００３１】
本実施形態の金属織物１０によれば、これを折り曲げ加工することにより各種の装飾品（図示せず）が提供される。装飾品は、身体や鞄、帽子などに装着して用いられるアクセサリーのほか、室内に載置または壁掛けして用いられてもよい。装飾品の形状は特に限定されず、花や動物などの自然物を模したものでもよく、幾何学的な形状でもよく、その他の形状でもよい。また、装飾品に代えて、ブックカバーや筆入れなどの文房具や、小物入れなどの容器を、金属織物１０を折り曲げ加工することにより提供してもよい。
【００３２】
図３は第二実施形態の金属織物１０の平面図である。図３に示すように、本実施形態の金属織物１０には打ち抜き加工が施されている。ここでいう打ち抜き加工とは、シート状の金属織物１０の一部である打抜部５０をユーザーが容易に分離できるようにした加工である。すなわち、金属織物１０は打抜部５０を有し、この打抜部５０を破断させまたは取り外して周囲の金属織物１０から分離可能に構成されていてもよい。
【００３３】
打抜部５０の態様は特に限定されないが、たとえば幾何学形状やキャラクター形状を模した打抜部５０を、シート状の金属織物１０の面内の１カ所または複数箇所に形成するとよい。図３には１個の星形の打抜部５０を形成することを例示するが、打抜部５０の形状や寸法、配置、個数は任意である。打抜部５０の個数は複数個としてもよく、たとえば数個または数十個とすることができる。複数個の打抜部５０を金属織物１０に形成する場合、それぞれの打抜部５０は互いに同一形状でもよく、または異なる形状でもよい。また複数個の打抜部５０は格子状や千鳥状などに整列して配置されていてもよく、または不規則（ランダム）な位置に配置されていてもよい。打抜部５０の外形線６０を図３では模式的に破線で示す。打抜部５０の外縁は、切断された縦糸用金属線３０や横糸用金属線２０の先端（切断箇所）の集合によって描かれるが、この打抜部５０の外縁を直線や曲線で近似的に示す線を外形線６０と呼称する。すなわち外形線６０は、打抜部５０の外縁を示す仮想線である。図４は、打抜部５０の外形線６０の一部を含む部分領域ＩＶの拡大図である。図４では外形線６０を二点鎖線で示す。
【００３４】
打抜部５０は、周囲の金属織物１０との間で外形線６０上の全周において縦糸用金属線３０および横糸用金属線２０が切断されたうえで金属織物１０に対して仮留めされていてもよい。または、外形線６０上の一部の長さ領域において、打抜部５０と周囲の金属織物１０との間で縦糸用金属線３０や横糸用金属線２０が繋がっていてもよい。
【００３５】
図４では、打抜部５０が周囲の金属織物１０に対して接続部５２によって部分的に接続されている態様を示している。すなわち打抜部５０の外形線６０は、縦糸用金属線３０および横糸用金属線２０が切断された破断部５４と、縦糸用金属線３０または横糸用金属線２０の少なくとも一方が連続している接続部５２と、を有している。接続部５２は縦糸用金属線３０または横糸用金属線２０の少なくとも一方が打抜部５０の内部と外部とで連続している領域であり、破断部５４は縦糸用金属線３０および横糸用金属線２０が切断されている領域である。この接続部５２をユーザーが破断させることで打抜部５０を金属織物１０から分離することができる。
【００３６】
接続部５２には脆弱部５６が形成されていてもよい。脆弱部５６とは、ユーザーが手指の力で縦糸用金属線３０や横糸用金属線２０を容易に破断させることができる程度に、縦糸用金属線３０や横糸用金属線２０における他部よりも破断強度を低下させた部位である。脆弱部５６は、打抜部５０の外形線６０に沿って延在して形成されていることが好ましい。
【００３７】
脆弱部５６は、縦糸用金属線３０や横糸用金属線２０を金属刃によって中途深さまで切り込むハーフカットを施すことにより形成してもよい。または、縦糸用金属線３０や横糸用金属線２０にレーザーカッターでレーザーを照射して脆弱部５６を形成してもよい。レーザーカッターを用いて縦糸用金属線３０や横糸用金属線２０に脆弱部５６を形成する場合のレーザーの照射強度は、上述したように原反から金属織物１０を切り出す場合のレーザーの照射強度よりも低くするとよい。レーザーを弱くまたは短時間だけ照射することで、縦糸用金属線３０および横糸用金属線２０の線太さの一部を溶融させて溶断の一歩手前の状態とし、または縦糸用金属線３０および横糸用金属線２０の金属材料を劣化させることにより脆弱部５６が形成される。
【００３８】
なお、図４の態様に代えて、破断部５４を形成せず、打抜部５０の外形線６０の全周を接続部５２にするとともに外形線６０の全長さに亘って脆弱部５６を形成してもよい。すなわち、打抜部５０の外形線６０は周囲の金属織物１０と全周に亘って接続されており、かつ外形線６０に沿って周回状に脆弱部５６が形成されていてもよい。
【００３９】
破断部５４は、金属刃またはレーザーカッターにより縦糸用金属線３０および横糸用金属線２０を破断して形成することができる。図４では、破断部５４に位置する縦糸用金属線３０または横糸用金属線２０の先端が塊状に形成されている態様を示している。破断部５４においてレーザーカッターを用いて縦糸用金属線３０や横糸用金属線２０を溶断することにより先端に塊状部４０を形成することができる。破断部５４において縦糸用金属線３０および横糸用金属線２０の先端に塊状部４０を形成することで、打抜部５０に対する手指の引っ掛かりを抑制することができる。
【００４０】
レーザーカッターで打抜部５０を形成する場合、レーザーの照射強度を一定としたうえで、破断部５４を形成する場合は縦糸用金属線３０や横糸用金属線２０に対するレーザーの照射時間を長くし、脆弱部５６を形成する場合は縦糸用金属線３０や横糸用金属線２０に対するレーザーの照射時間を上記よりも短くするとよい。言い換えると、レーザーに対する金属織物１０の相対的な送り速度を、脆弱部５６においては速くし、破断部５４においてはこれよりも遅くするとよい。これにより、一連のレーザー照射により、外形線６０に破断部５４と脆弱部５６とを含む打抜部５０を作成することができる。
【００４１】
金属織物１０から分離された打抜部５０は、そのままの形状でまたは更に折り曲げ加工が施されて、置物や装飾品などの種々の用途に用いることができる。複数個たとえば数十個の打抜部５０を金属織物１０に形成しておくことで、当該多数の打抜部５０を金属織物１０から分離して容易に得ることができる。また、打抜部５０が分離された周囲の金属織物１０は、折り紙として用いてもよく、または更に折り曲げ加工を施して各種の装飾品、文房具または容器を作成する用途に用いてもよい。打抜部５０が分離された金属織物１０を折り曲げて装飾品等を作成することで、打抜部５０の部分が窓状に刳り抜かれた独特の模様のシート状の金属織物１０または装飾品等を得ることができる。
【００４２】
図５は第三実施形態にかかる長尺の金属織物１１の平面図である。図６は第三実施形態の長尺の金属織物１１を破断線ＢＬで裁断して得られた矩形（具体的には正方形）の金属織物１０の平面図である。破断線ＢＬは金属織物１１に仮想的に設けられた裁断予定線である。
【００４３】
図５および図６に示すように、本実施形態の金属織物１０、１１には刺繍７０が施されている。金属織物１０が刺繍７０を有することにより、金属織物１０およびこれを折り曲げ加工して得られる物品に高い意匠性を与えることができるほか、後述するように曲げ加工されたコーナー部を刺繍７０によって補強することができる。長尺の金属織物１１には破断線ＢＬと重ならない位置に多数の刺繍７０が施されている。言い換えると、金属織物１０は、金属織物１１を刺繍７０同士の間で切断して作製される。これにより、金属織物１１の裁断時に刺繍７０に損傷や「ほつれ」が生じることがない。このため裁断された金属織物１０には、１個または複数個の刺繍７０が、金属織物１０のうち周縁部１２を除く内側領域に施されることとなる。
【００４４】
金属織物１１に刺繍７０を施すにあたっては、刺繍用の針を用いて刺繍糸を金属織物１１に縫い付ける。刺繍用の針としては、縦糸用金属線３０や横糸用金属線２０を傷つけることがないよう、ボールポイントの針を用いるとよい。
【００４５】
刺繍７０は、縦糸用金属線３０および横糸用金属線２０よりも、線径が大きくかつヤング率が低い刺繍糸で構成されている。すなわち、縦糸用金属線３０および横糸用金属線２０の平均の線径は０．０３ｍｍ以上かつ０．０９ｍｍ以下であり、ヤング率は６０ＧＰａ以上２２０ＧＰａ以下であるところ、刺繍７０を構成する刺繍糸の線径は０．１ｍｍ以上である。刺繍糸にはモールやモヘアなどの毛糸の手芸糸や、プラスチック素材の糸のほか、縦糸用金属線３０および横糸用金属線２０よりもヤング率の低い金属線を用いてもよい。より具体的には、絣（かすり）糸などの染色糸や、ラメ糸やスパンコール糸など金属光沢を呈する糸を用いることで、意匠性に優れる刺繍７０および金属織物１０を得ることができる。このほか絹糸やナイロン糸なども刺繍糸として幅広く用いることができる。
刺繍糸の線径の上限は特に限定されないが、撚り糸や金属撚り線を用いる場合は０．８ｍｍ程度以下の太い糸を用いることができる。また、毛糸の刺繍糸の場合は、線径を５ｍｍ程度以下とすることができる。上記の刺繍糸を用いることで、折り紙としての金属織物１０の折りやすさを損なわない。
【００４６】
刺繍７０は、金属織物１０、１１の一方面側のみに施されていてもよく、または両面側に施されていてもよい。
刺繍７０は単層に形成して平面構造としてもよく、または多層に形成して立体構造としてもよい。
【００４７】
図６に示す金属織物１０を折り曲げ加工することにより、刺繍７０を有する装飾品、文房具および容器をそれぞれ作成することができる。容器としては、コーナー部を有する箱型とすることができる。かかるコーナー部を有する箱型の容器の製造方法としては、金属織物１０を、刺繍７０を通過する複数本の折り曲げ線ＦＬでそれぞれ折り曲げることにより刺繍７０をコーナー部に配置するとよい。図６に示す金属織物１０を折り曲げ加工して箱型の容器を作成する場合、複数個（図６では４個）の刺繍７０で囲まれる中央部分が容器の底部７２となり、この底部７２の四隅に刺繍７０がそれぞれ配置される。このように、刺繍７０を通過し互いに交差する複数本の折り曲げ線ＦＬで金属織物１０を折り曲げ加工することで刺繍７０がコーナー部に配置されるため、刺繍７０によって金属織物１０のコーナー部を補強することができる。
【００４８】
刺繍７０を有する金属織物１０は、折り紙や装飾品、文房具、容器のほか各種用途に用いることができる。例示として、カーテン用またはブラインド用の素材として、衣類などの服飾素材として、パッチワークの素材として、玩具として、手芸品などのクラフト用途として、アクセサリーの素材として、およびフィルターなどの濾過用の素材として、用いることができる。フィルターとして用いる場合、金属織物１０のうち濾過に用いられる中央部分の全体に刺繍７０を施すとよい。これにより、縦糸用金属線３０および横糸用金属線２０で構成される金属メッシュ層（第一層）と、刺繍７０で構成される第二層と、を備える多層構造のフィルターを得ることができる。
【００４９】
第三実施形態の変形例として、金属織物１０には刺繍７０に代えて、または刺繍７０に加えて、布材料で作成された布部材が縫着されていてもよい。すなわち、金属織物１０を台布として、ワッペンなどの布部材をアップリケ縫製してもよい。布材料を構成する織り糸は、縦糸用金属線３０および横糸用金属線２０よりもヤング率が低いことが好ましく、布部材の曲げ剛性は金属織物１０よりも低いことが好ましい。
布部材は金属織物１０よりも面積が小さい小片が好ましい。金属織物１０には、複数個の布部材が互いに離間して、かつ金属織物１０のうち周縁部１２を除く内側領域に縫着されているとよい。これにより、第三実施形態において金属織物１０を曲げ加工して形成されたコーナー部を刺繍７０によって補強するのと同様に、本変形例の金属織物１０を曲げ加工して形成されたコーナー部を布部材によって補強することができる。
すなわち、コーナー部を有する箱型の容器の製造方法としては、一個または複数個の布部材が縫着されている金属織物１０を、この布部材を通過する複数本の折り曲げ線でそれぞれ折り曲げることにより、当該布部材をコーナー部に配置するとよい。
【００５０】
なお、本発明は上述の実施形態に限定されるものではなく、本発明の目的が達成される限りにおける種々の変形、改良等の態様も含む。
【００５１】
上記実施形態は、以下の技術思想を包含するものである。
（１）縦糸用金属線を縦糸とし、横糸用金属線を横糸とするシート状の金属織物であって、前記縦糸用金属線および前記横糸用金属線の平均の線径が、それぞれ０．０３ｍｍ以上かつ０．０９ｍｍ以下であることを特徴とする金属織物。
（２）前記縦糸用金属線と前記横糸用金属線とが平織されている上記（１）に記載の金属織物。
（３）少なくとも一部本数の前記縦糸用金属線または前記横糸用金属線の先端が塊状に形成されている上記（１）または（２）に記載の金属織物。
（４）前記塊状の前記先端の直径が、前記縦糸用金属線または前記横糸用金属線の平均の線径よりも大きく、かつ該線径の４倍以下である上記（３）に記載の金属織物。
（５）前記縦糸用金属線および前記横糸用金属線を構成する金属材料が、それぞれ、銅、銅合金、アルミニウム合金、ステンレス鋼およびチタンからなる群より選ばれるいずれかである上記（１）から（４）のいずれか一項に記載の金属織物。
（６）前記縦糸用金属線および前記横糸用金属線を構成する金属材料が銅、丹銅、黄銅またはアルミニウム合金であり、メッシュ数が１２０メッシュ以上１６０メッシュ以下である上記（１）から（５）のいずれか一項に記載の金属織物。
（７）前記縦糸用金属線および前記横糸用金属線を構成する金属材料が燐青銅、ステンレス鋼またはチタンであり、メッシュ数が１６０メッシュ以上２５０メッシュ以下である上記（１）から（５）のいずれか一項に記載の金属織物。
（８）前記縦糸用金属線または前記横糸用金属線の少なくとも一方の表面が有彩色を呈している上記（１）から（７）のいずれか一項に記載の金属織物。
（９）辺長が１００ミリメートル以上２００ミリメートル以下の正方形状をなしている上記（１）から（８）のいずれか一項に記載の金属織物。
（１０）打抜部を有し、前記打抜部を破断させまたは取り外して周囲の前記金属織物から分離可能に構成されている上記（１）から（９）のいずれか一項に記載の金属織物。
（１１）前記打抜部の外形線が、前記縦糸用金属線および前記横糸用金属線が切断された破断部と、前記縦糸用金属線または前記横糸用金属線の少なくとも一方が連続している接続部と、を有する上記（１０）に記載の金属織物。
（１２）前記破断部に位置する前記縦糸用金属線または前記横糸用金属線の先端が塊状に形成されている上記（１１）に記載の金属織物。
（１３）上記（１）から（１２）のいずれか一項に記載の金属織物を複数枚備えるシートセットであって、前記縦糸用金属線および前記横糸用金属線が銅合金で形成されて金色を呈する第一のシート状の前記金属織物と、前記縦糸用金属線および前記横糸用金属線がアルミニウム合金またはステンレス鋼で形成されて銀色を呈する第二のシート状の前記金属織物と、が一体に包装されていることを特徴とするシートセット。
（１４）上記（１）から（１２）のいずれか一項に記載の金属織物が折り曲げ加工された装飾品。
（１５）上記（１）から（１２）のいずれか一項に記載の金属織物が折り曲げ加工された文房具。
（１６）上記（１）から（１２）のいずれか一項に記載の金属織物が折り曲げ加工された容器。
【００５２】
上記実施形態は、更に以下の技術思想を包含するものである。
（１７）刺繍が施されていることを特徴とする上記の金属織物。
（１８）前記刺繍が、前記縦糸用金属線および前記横糸用金属線よりも、線径が大きくかつヤング率が低い刺繍糸で構成されている上記（１７）に記載の金属織物。
（１９）１個または複数個の前記刺繍が、前記金属織物のうち周縁部を除く内側領域に施されている上記（１７）または（１８）に記載の金属織物。
（２０）コーナー部を有する箱型の容器の製造方法であって、上記（１７）から（１９）のいずれか一項に記載の金属織物を、前記刺繍を通過する複数本の折り曲げ線でそれぞれ折り曲げることにより前記刺繍を前記コーナー部に配置することを特徴とする容器の製造方法。
（２１）布材料で作成された布部材が縫着されていることを特徴とする上記の金属織物。
（２２）複数個の前記布部材が互いに離間して、かつ前記金属織物のうち周縁部を除く内側領域に縫着されている上記（２１）に記載の金属織物。
（２３）コーナー部を有する箱型の容器の製造方法であって、上記（２１）または（２２）に記載の金属織物を、前記布部材を通過する複数本の折り曲げ線でそれぞれ折り曲げることにより前記布部材を前記コーナー部に配置することを特徴とする容器の製造方法。
【符号の説明】
【００５３】
１０、１１      金属織物
１２      周縁部
２０      横糸用金属線
３０      縦糸用金属線
４０      塊状部
５０      打抜部
５２      接続部
５４      破断部
５６      脆弱部
６０      外形線
７０      刺繍
７２      底部
９０      端部
ＢＬ      破断線
ＦＬ      折り曲げ線
【図１】
0006267769.tif 000002
【図２】
0006267769.tif 000003
【図３】
0006267769.tif 000004
【図４】
0006267769.tif 000005
【図５】
0006267769.tif 000006
【図６】
0006267769.tif 000007